(57)【要約】化学不純物を吸着するための活性炭吸着剤を有する反応性−吸着性防護材料であって、前記活性炭吸着剤の内部または表面上にナノ粒子体が装填されることにより前記活性炭にさらに化学反応性および生物致死性を付与し、環境中の化学剤および生物剤に対する防護を与えている。有利なことに、用いられる基材カーボンまたは装填されたナノ粒子体のいずれの吸着／反応性能およびその効率を損なうことなしに、化学物質を中和・分解する能力に加えて微生物を死滅させる能力を有する超反応性−吸着性材料が提供される。【特許請求の範囲】
【請求項１】
化学不純物を吸着する吸着性を有する活性炭吸着剤と、前記活性炭吸着剤上に装填された防護性ナノ粒子と、を有してなる反応性−吸着性防護材料。
【請求項２】
前記防護性ナノ粒子は化学吸着性のナノ粒子、化学反応性のナノ粒子、および生物致死的反応性のナノ粒子の少なくとも１つを含む、請求項１の材料。
【請求項３】
前記ナノ粒子は金属酸化物、金属水酸化物、金属水和物、およびＰＯＭの少なくとも１つを含む、請求項１の装置。
【請求項４】
前記ナノ粒子を金属酸化物、反応性ハロゲン、アルカリ金属、金属硝酸塩、ＳＯ２、ＮＯ２およびオゾンの少なくとも１つと組み合わせる、請求項１の装置。
【請求項５】
前記ナノ粒子は１から２００ｎｍサイズのナノ粒子クラスタから形成される、請求項１の装置。
【請求項６】
前記ナノ粒子は少なくとも約７０ｍ２／ｇから少なくとも約１２０ｍ２／ｇのブルナウアー・エメット・テラー（ＢＥＴ）多点表面積を有する、請求項１の装置。
【請求項７】
前記ナノ粒子は少なくとも約４５オングストロームから少なくとも約１００オングストロームの平均細孔径を有する、請求項１の装置。
【請求項８】
前記活性炭吸着剤はゲル型イオン交換樹脂から製造される、請求項１の材料。
【請求項９】
前記活性炭吸着剤は約０Åと約４０Åの間のサイズ範囲の細孔を持つ微細構造を有する、請求項８の材料。
【請求項１０】
前記活性炭は０Åと４０Åの間のサイズ範囲の細孔を持つ微細構造を有し、
前記全ミクロ細孔容積の５％から１０％は２０から４０Åの間の細孔を含み、
前記全ミクロ細孔容積の１５％から２５％は１０から２０Åの間の細孔を含み、
前記全ミクロ細孔容積の１０％から２０％は８から１０Åの間の細孔を含み、
前記全ミクロ細孔容積の４０％および５０％は５から８Åの間の細孔を含み、
そして前記全ミクロ細孔容積の１０％から２５％は５Åよりも小さい細孔を含む、請求項８の材料。
【請求項１１】
前記微細構造中の細孔密度は少なくとも０．６ｃｍ３／ｇである、請求項１０の材料。
【請求項１２】
前記活性炭は実質的に球形の形状を有する、請求項１の材料。
【請求項１３】
前記活性炭の１００ｇ当りの吸着される物質のグラムでの重量容量に対する、前記活性炭の１００ｃｍ３当り吸着される物質のグラムでの容積容量の比が多くとも２対１である、請求項１の材料。
【請求項１４】
容積容量に対する重量容量の比が約１．８と約１．９の間にある、請求項１３の材料。
【請求項１５】
前記活性炭の粒度が約０．３１５ｍｍから約０．７ｍｍの範囲にある、請求項１の材料。
【請求項１６】
前記活性炭の８４％から９５％は０．４ｍｍと０．６３ｍｍの間の粒度を有し、
前記吸収剤粒子の０．２％から２．５％は０．６３ｍｍと０．７ｍｍの間の粒度を有し、
そして前記吸収剤粒子の５％から１５％は０．３１５ｍｍと０．４ｍｍの間の粒度を有する、請求項１５の材料。
【請求項１７】
前記活性炭ビーズ上に装填された金属イオンをさらに含む、請求項８の材料。
【請求項１８】
前記金属イオンは金属塩を含む、請求項１７の材料。
【請求項１９】
前記金属イオンは化学的な血液剤の脅威に対処するようにされている、請求項１の材料。
【請求項２０】
前記活性炭吸着剤上に装填された金属イオンをさらに含み、使用可能な細孔の有効容積を維持する一方で、前記ミクロ細孔分布は前記金属イオンの装填を容易にして、前記活性炭の吸着性を維持する、請求項１０の材料。
【請求項２１】
使用可能な細孔の有効容積を維持して前記活性炭の吸着性を維持しながら、前記細孔密度は前記金属イオンの装填を容易にする、請求項１１に記載の材料。
【請求項２２】
反応性−吸着性マルチファンクション防護材料を提供するための方法であって、
活性炭吸着剤を準備する工程と、
前記活性炭吸着剤上に防護性ナノ粒子を装填することにより、前記防護性ナノ粒子が前記マルチファンクション材料に接触する化学剤または生物剤を徐染する工程と、を有してなる方法。
【請求項２３】
前記防護性ナノ粒子は化学吸着性のナノ粒子、化学反応性のナノ粒子、および生物致死的反応性のナノ粒子の少なくとも１つを含む、請求項２２の材料。
【請求項２４】
前記ナノ粒子は金属酸化物、金属水酸化物、金属水和物、およびＰＯＭの少なくとも１つを含む、請求項２２の装置。
【請求項２５】
前記ナノ粒子を金属酸化物、反応性ハロゲン、アルカリ金属、金属硝酸塩、ＳＯ２、ＮＯ２およびオゾンの少なくとも１つと組み合わせる、請求項２２の装置。
【請求項２６】
前記ナノ粒子は１から２００ｎｍサイズのナノ粒子クラスタから形成される、請求項２２の装置。
【請求項２７】
前記ナノ粒子は少なくとも約７０ｍ２／ｇから少なくとも約１２０ｍ２／ｇのブルナウアー・エメット・テラー（ＢＥＴ）多点表面積を有する、請求項２２の装置。
【請求項２８】
前記ナノ粒子は少なくとも約４５オングストロームから少なくとも約１００オングストロームの平均細孔径を有する、請求項２２の装置。
【請求項２９】
前記装填工程は前記防護性ナノ粒子に衝撃印加して前記防護性ナノ粒子を前記活性炭に埋め込むことを含む、請求項２２の方法。
【請求項３０】
前記衝撃印加の工程の間に前記防護性ナノ粒子を篩にかける工程をさらに含む、請求項２９の方法。
【請求項３１】
前記衝撃印加の工程は電磁誘導で衝撃印加することを含む、請求項２２の方法。
【請求項３２】
前記衝撃印加の工程の間に前記防護性ナノ粒子を篩にかける工程をさらに含む、請求項３１の方法。
【請求項３３】
前記活性炭はゲル型イオン交換樹脂から製造される、請求項２２の方法。
【請求項３４】
前記ゲル型イオン交換樹脂は細孔径が約０Åと約４０Åの間にある微細構造を有する、請求項３３の方法。
【請求項３５】
前記ゲル型イオン交換樹脂は、間接加熱の管状ロータリーキルン中の不活性気体流中で少なくとも６時間の活性化時間の水蒸気活性化により製造される、請求項３３の方法。
【請求項３６】
前記活性炭は０Åと４０Åの間のサイズ範囲の細孔を持つ微細構造を有し、
前記全ミクロ細孔容積の５％から１０％は２０から４０Åの間の細孔を含み、
前記全ミクロ細孔容積の１５％から２５％は１０から２０Åの間の細孔を含み、
前記全ミクロ細孔容積の１０％から２０％は８から１０Åの間の細孔を含み、
前記全ミクロ細孔容積の４０％および５０％は５から８Åの間の細孔を含み、
そして前記全ミクロ細孔容積の１０％から２５％は５Åよりも小さい細孔を含む、請求項３３の方法。
【請求項３７】
使用可能な細孔の有効容積を維持しながら、前記ミクロ細孔分布は前記金属イオンの装填を容易にして、前記活性炭の吸着性を維持する、請求項３６の方法。
【請求項３８】
前記微細構造中の細孔密度は少なくとも０．６ｃｍ３／ｇである、請求項３３の方法。
【請求項３９】
使用可能な細孔の有効容積を維持しながら、前記細孔密度は前記金属イオンの装填を容易にして、前記活性炭の吸着性を維持する、請求項３８の方法。
【請求項４０】
前記活性炭は実質的に球状の形状を有する、請求項２２の方法。
【請求項４１】
前記活性炭の１００ｇ当りの吸着される物質のグラムでの重量容量に対する、前記活性炭の１００ｃｍ３当り吸着される物質のグラムでの容積容量の比が多くとも２対１である、請求項３３の方法。
【請求項４２】
容積容量に対する重量容量の比が約１．８と約１．９の間にある、請求項４１の方法。
【請求項４３】
前記活性炭の粒度が約０．３１５ｍｍから約０．７ｍｍの範囲にある、請求項３３の方法。
【請求項４４】
前記活性炭の８４％から９５％は０．４ｍｍと０．６３ｍｍの間の粒度を有し、前記吸収剤粒子の０．２％から２．５％は０．６３ｍｍと０．７ｍｍの間の粒度を有し、そして前記吸収剤粒子の５％から１５％は０．３１５ｍｍと０．４ｍｍの間の粒度を有する、請求項４３の方法。
【請求項４５】
前記ナノ粒子体装填工程の前に、前記反応性−吸着性防護材料上に金属イオンを装填する工程をさらに含む、請求項２２の方法。
【請求項４６】
前記装填工程は金属イオンの注入、金属イオンの拡散および金属イオンのウエットラーリゼーションの１つを含む、請求項４５の方法。
【請求項４７】
前記金属イオンは金属塩を含む、請求項４５の方法。
【請求項４８】
前記金属イオンは化学的な血液剤の脅威に対処するようにされている、請求項４５の方法。
【請求項４９】
前記ナノ粒子体装填工程の前に、前記反応性−吸着性防護材料上に金属イオンを装填する工程をさらに含む、請求項３３の方法。
【請求項５０】
前記装填工程は金属イオンの注入、金属イオンの拡散および金属イオンのウエットラーリゼーションの１つを含む、請求項４９の方法。
【請求項５１】
前記金属イオンは金属塩を含む、請求項４９の方法。
【請求項５２】
前記金属イオンは化学的な血液剤の脅威に対処するようにされている、請求項４９の方法。
【請求項５３】
活性炭吸着剤上に防護性ナノ粒子を装填する工程と、
前記吸着剤を環境に露出し、それにより前記防護性ナノ粒子が環境内に含有されている化学剤または生物剤の脅威に対処するようにされている工程と、
を含む、活性炭ベースの汚染除去物質により化学剤または生物剤の脅威に対処する方法。
【請求項５４】
前記装填工程は前記防護性ナノ粒子に衝撃印加して、吸着性化学的脅威に対処する前記活性炭吸着剤の能力を妨害せずに、前記防護性ナノ粒子を前記活性炭の中に埋め込むことを含む、請求項５３の方法。
【請求項５５】
前記衝撃印加の工程の間に前記防護性ナノ粒子を篩にかける工程をさらに含む、請求項５４の方法。
【請求項５６】
前記衝撃印加の工程は電磁誘導で衝撃印加することを含む、請求項５３の方法。
【請求項５７】
前記衝撃印加の工程の間に前記防護性ナノ粒子を篩にかける工程をさらに含む、請求項５６の方法。
【請求項５８】
前記防護性ナノ粒子は化学吸着性のナノ粒子、化学反応性のナノ粒子、および生物致死的反応性のナノ粒子の少なくとも１つを含む、請求項５３の方法。
【請求項５９】
前記ナノ粒子は金属酸化物、金属水酸化物、金属水和物、およびＰＯＭの少なくとも１つを含む、請求項５３の方法。
【請求項６０】
前記ナノ粒子を金属酸化物、反応性ハロゲン、アルカリ金属、金属硝酸塩、ＳＯ２、ＮＯ２およびオゾンの少なくとも１つと組み合わせる、請求項５３の方法。
【請求項６１】
前記ナノ粒子は１から２００ｎｍサイズのナノ粒子クラスタから形成される、請求項５３の方法。
【請求項６２】
前記ナノ粒子は少なくとも約７０ｍ２／ｇから少なくとも約１２０ｍ２／ｇのブルナウアー・エメット・テラー（ＢＥＴ）多点表面積を有する、請求項５３の方法。
【請求項６３】
前記ナノ粒子は少なくとも約４５オングストロームから少なくとも約１００オングストロームの平均細孔径を有する、請求項５３の方法。
【請求項６４】
前記活性炭上に金属イオンを装填して、前記活性炭に接触する血液剤に対する防護のための反応性を前記活性炭にさらに付与する工程をさらに含む、請求項５３の方法。
【請求項６５】
前記金属イオン装填工程は前記防護性ナノ粒子装填工程の前に行われる、請求項６４の方法。
【請求項６６】
前記金属イオン装填工程は金属イオンの注入、金属イオンの拡散および金属イオンのウエットラーリゼーションの１つを含む、請求項６４の方法。
【請求項６７】
前記金属イオンは金属塩を含む、請求項６４の方法。
【発明の詳細な説明】
【技術分野】
【０００１】  本発明は、一般的に、防護材料と、特に、化学剤およびと生物剤からのマルチファンクション防護を提供するための反応性および吸着性の材料とこのような材料を提供し、使用するための方法とに関する。
【背景技術】
【０００２】Ａ）化学剤
化学戦剤は以前から存在し、概ね以下の３つのクラスにグループ分け可能である：１）水疱形成／経皮剤、２）神経剤、および３）血液剤。【０００３】  １）水疱形成／経皮剤は、吸入経路を含めて人体の外または内の皮膚および粘膜組織の少なくとも一方を攻撃する。結果として起こる水疱形成および潰瘍形成は極めて衰弱性であり、そして致命的であり得る。このクラスで典型的なものは、液体または気体として、あるいはエアロゾル化されたキャリア内に存在することができるマスタード（ＨＤ剤と名付けられている）である。【０００４】  キャニスター床内に収めるか、あるいは種々の織物基材内あるいは上に不動化／固定化した場合、このような剤を吸着し、そして防護対象の無防備な人体領域からこれらを隔離する即時能力が提供される活性炭により、これらの剤は容易に吸着されることが早くから見出されていた。活性炭は、粉末、顆粒、乾燥されたスラリー、ファイバー、球状ビーズなどに加工され、提示されてきたものであり、そして有機前駆体、例えばやし殻、木材、ピッチおよび有機樹脂について行われる種々の方法により得られる。各方法は独特であるが、以下の工程を鑑みると低減可能である：（ａ）この有機前駆体材料を中程度の内部表面積（数１０から数１００平方メートルまたはカーボンの１グラム当りの表面積）のカーボンまでカーボン化し、次に（ｂ）このカーボンを活性化して、何百から数千ｍ２／ｇｍの表面積のカーボンを製造する。このような活性炭は強力な吸着能を有する。ここで吸着という用語が重要である。材料が何かを吸着する場合には、親和力により付着することを意味する。活性炭の大きな表面積は活性炭に無数の結合部位を与える。ある化学物質は、カーボン表面の隣を通ると、表面に付着し、捕捉される。【０００５】  有用な形とするためには、この協働するカーボン材料をキャリア基材内あるいは上に固定しなければならない。接着または捕捉またはこのキャリア上にこのカーボンを固定するある他の方式によるものであれ、このような固定は、この固定法による有用な表面積の低下を可能な限り少なくするように手際よく行われなければならない。【０００６】  ２）この神経剤は、ＨＤと殆ど同じように、気体、液体として提供可能であるか、あるいはエアロゾルまたは他のキャリアのいずれかに固定されている、種々の化合物からなる。これらは人体を攻撃し、そしてその中で必要なキー酵素の固定化により神経系機能を妨害し、死または重篤な障害を引き起こす。これらは、主として経皮および吸入経路により作用し、そして極少量でも極めて有毒である。このような種で典型的なのは、しばしばＧ剤（ＧＢおよびＧＤ）と呼ばれるサリンおよびソマンである。これらは、上述されたようにカーボン源／方法および固定化を考慮して高表面積のカーボンによっても効率的に吸着される。【０００７】  ３）血液剤は、吸入された場合、肺経由で血液中に溶解し、そしてヘモグロビンにより通常に搬送される酸素（Ｏ２）を強ルイス塩基として知られるさらに強く結合する種により置換することにより、窒息を引き起こす種である。このような剤は、シアン化水素（ＨＣＮ）、一酸化炭素（ＣＯ）、ホスゲン（ＣＯＣｌ２）などを含む。血液剤は、上述の活��炭により最少かつ本質的に無視し得る程度で吸着される。これは、血液剤が極めて低い分子量の分子から構成され、通常の温度での逸散性が活性炭によりもたらされるいかなる表面結合力も超えるためである。事実、活性炭は、カーボンベースの不純物（「有機」化学物質）、並びに塩素のようなものを捕捉するのに有用であるが、多数の他の化学物質（ナトリウム、硝酸塩など）はカーボンに全く引き付けられず、吸着されずに通り抜ける。このことは、活性炭フィルタは他の不純物を無視する一方で、特定の不純物を除去することを意味している。【０００８】  経皮、吸入あるいは血液剤、または同時にこれらの組み合わせのいずれかであるに違いないいくつかの化学剤が存在することを特記しなければならない。しかしながら、本明細書で挙げた目的に対しては、このような種は、実際上、上述した１つ以上の取扱い方式に含められる。【０００９】Ｂ）生物剤
生物戦剤にはバクテリア、ウイルス、菌界（ｆｕｎｇｉ）および胞子（体眠「種子」またはその遺伝子先祖ｇｅｎｅｔｉｃ  ｐｒｏｇｅｎｉｔｏｒｓを生成するある種のもの）が含まれる。生物剤と化学剤の主要な相違は大きさであり、生物剤はより大きく、典型的には１ないし数十ミクロン（１ミクロン＝１マイクロメートル＝１μ＝１×１０−６メートル）から塊状コロニーの場合は多ミクロンに至る。すなわち、生物剤は概して化学剤種の少なくとも約一千倍の大きさである。【００１０】  すべての生物剤は、そのバイタルコンポーネント（ｖｉｔａｌ  ｃｏｍｐｏｎｅｎｔｓ）のまわりに自己完結型（ｓｅｌｆ−ｃｏｎｔａｉｎｉｎｇ）の防護サックを形成するために、膜状の被覆体を有している。この被覆体は脂質であるものからリボ蛋白質および／またはその多くの変異体まで様々である。この被覆体はすべてストレッチされた膜であり、これを破裂させるリーシスと呼ばれる方法は生物剤としてのその存在の死を与える。膜内のコンテンツまたは生存する生物体からの排泄物から毒素が生成されることがあり、この毒素は生物剤ではなく、分子サイズが大きく且つ明らかに分子サイズカテゴリーの範囲内である化学剤である。【００１１】  生物防護の一つの有効な手法は、生物体さらには化学体をも通過させない不透過性バリアまたはバギー（ｂａｇｇｉｅ）で人を被覆することである。しかしながら、人間が生きるためには呼吸し、作業負荷の下で容認できないほど高くはない体温を維持しなければならず、上記解決手段は現実性がない。代替案として、活性炭の細孔はその大きさの故に生物剤を吸着することができない。生物剤は直ちにカーボン微粒子の外孔を閉塞し、その後の吸着能を不能にする。生物学的侵略体の上または内部に、あるいはリーシスをもたらす化学的および／または機械的接触を通じて化学的存在を放射する生物致死材料を用いることも、生物剤に対する防護を与えるために取り得る一つの手法である。このような生物致死材料には、その原子／イオンの大半が微粒子表面に存在するナノ粒子として知られる形態を有するものが含まれる。このような表面存在は有機化学および生物的存在に対して非常に大きな反応性を示し、また、ぎざぎざの縁を有して非常に小さいものであり、これら両特性は生物剤に所望のリーシスを与えることに寄与する。【００１２】  軍事的および文化的なＥＭＳ適用のために生物コンポーネントに対する防護システムを提供することの長年に亘るニーズを満たすため、科学者達は金属系ナノ粒子の開発を続けている。米国特許第６０５７４８８号には、金属酸化物のナノ粒子を粉体として分散し、または試験管内で生物汚染物と混合したときに効果的な生物致死性能が発揮されることが開示されている。ナノ粒子の特異的な物性およびサイズの故に、これまでのところでは、防護システムに柔軟に組み込むことができ且つ従来の吸収剤と組み合わせることができるような具体的な形態でナノ粒子を分離・固定することは不可能であった。
【発明の開示】
【発明が解決しようとする課題】
【００１３】  したがって、その使用および製造中の取扱いが容易な形態で提供され、不純物の吸着を増大するための改善された吸着性を有し、同時に、生物剤の破壊に加えて化学剤の吸着および中和のための反応性および生物致死性能をも有する材料に対する必要性が存在する。
【課題を解決するための手段】
【００１４】  本発明は、化学剤および生物剤の少なくとも一方からの防護を提供するための反応性および吸着性の材料とこのような材料を提供するための方法を指向する。有利なこととしては、本発明は、有害な化学剤並びに生物剤の効率的で有効な吸着および中和をもたらす。【００１５】  本発明の一つの態様において、化学不純物を吸着するための吸着性を有する活性炭ビーズと、前記活性炭にさらに化学反応性および生物致死性を付与するために前記活性炭ビーズ上に装填されるナノ粒子体とを含む反応性−吸着性防護材料が提供される。【００１６】  本発明のさらにもう一つの態様において、化学不純物を製造するための吸着性を有する活性炭を準備する工程と、化学剤および生物剤が接触したときにこれらに対する防護を与えるためにこの活性炭の表面内／上にナノ粒子体を装填してこの活性炭にさらに化学反応性および生物致死性を付与する工程と、を含む反応性−吸着性マルチファンクション防護材料を製造する方法が提供される。【００１７】  有利なことに、本発明は、粉状の反応性、吸着性または防護性材料を、その有効表面積を維持しながら、扱いやすい形態に変換する方法を提供する。本発明は、活性炭の急速吸着キネティクスを反応性ナノ粒子テクノロジーの破壊−吸着特性と組み合わせた反応性−吸着性防護微粒子であり、化学的のみならず生物的な防護を与える。【００１８】  本発明のこれらおよび他の態様、特徴および利点は、添付の図面を参照して読まれるべき、以下の好適な実施形態の詳細な説明で述べられるか、あるいは明白になるであろう。
【発明を実施するための最良の形態】
【００１９】  ここで使用されるように、用語「活性炭吸着剤」は、防護用用途で有用な活性炭のいかなる好適な形も指す。非限定の例として、この「活性炭吸着剤」は、ビーズ、ペレット、粉末、顆粒、粒、錠剤、粒子、ファイバーまたは乾燥スラリーの形をとってもよい。既知の有用性を有する特定の例は高度に均一な球状の形状を有するビーズである。このようなビーズはローム・アンド・ハース社（Ｒｏｈｍ  ＆  Ｈａａｓ）および呉羽化学社（Ｋｕｒｅｈａ）から入手可能である。表面積が驚異的に高く（例えば〜１５００ｍ２／ｇｍ）、そして硬さが驚異的な（例えば、ローム・アンド・ハース社（Ｒｏｈｍ  ＆  Ｈａａｓ）および呉羽化学（Ｋｕｒｅｈａ）のビーズよりも約２倍から約１０倍硬い）活性炭質ビーズ（ＣａｒｂｏＴｅｘ（登録商標）ビーズ）は、本発明の一態様により使用される活性炭ビーズを含む。ＣａｒｂｏＴｅｘ（商標名）活性炭ビーズの製造に使用される材料および方法は、Ｇｉｅｂｅｌｈａｕｓｅｎらによる「微細構造を持つ球状の高性能吸着剤」と題する２００１年３月８日に出願された米国特許出願第２００２−００２８３３３号、Ｇｉｅｂｅｌｈａｕｓｅｎらによる「賦型高性能吸着剤の製造方法」と題する２０００年３月１５日出願の米国特許第６，３７６，４０４号、およびＧｉｅｂｅｌｈａｕｓｅｎらによる「賦型活性炭の製造方法」と題する２０００年３月１５日出願の米国特許第６，３１６，３７８号に記述されており、これらの開示は全て参照により本明細書に組み込まれる。【００２０】  本発明により使用される活性炭の製造に好ましくは使用される材料は、少なくとも６時間の活性化時間の水蒸気活性化によりポリマー樹脂から製造される球状の高性能吸着剤を好ましくは含むことを特記しなければならない。これらの吸着剤は、約０Åから約４０Åの細孔直径および少なくとも０．６ｃｍ３／ｇの全ミクロ細孔容積の範囲の目立った微細構造を有する。２対１までの容積容量に対する重量容量の極めて有利な比によっても表される気体と蒸気に対する吸着容量の実質的な増加が得られる。この微細構造を持つ球状の高性能吸着剤は、多くの目的に、特に化学戦剤および有毒な気体と蒸気を吸着するための織物、冷凍剤メタノールと組み合わせた吸着冷凍プラント、車両用フィルタとバイオフィルタに使用可能である。【００２１】  本発明で好適に使用されるＣａｒｂｏＴｅｘ（商標名）活性炭ビーズとして参照される球状の高性能吸着剤は、下記４つの例示された実施形態によりさらに詳細に説明される。
【実施例１】
【００２２】  初めに、レーバークーゼン（Ｌｅｖｅｒｋｕｓｅｎ）のバイエルＡＧ社（Ｂａｙｅｒ  ＡＧ）から商品名Ｌｅｗａｔｉｔ  １４３１で販売され、以下の品質規格を有する３ｋｇのカーボン化された球状のカチオン交換体ポリマー樹脂を出発原料として選択する：
水含量：１．１％
揮発性構成成分：１．５％
灰分含量：２．４％
固定カーボン：９６．１％
硫黄含量：１５．０％
顆粒化：
＞１．２５ｍｍ  ０．２％
１．２５ｍｍ−１．０ｍｍ  ５．１％
１．０ｍｍ−０．８ｍｍ  ３６．４％
０．８ｍｍ−０．５ｍｍ  ５６．１％
＜０．５ｍｍ  ２．２％【００２３】  これらのゲル型樹脂ビーズを間接加熱の管状ロータリーキルン中の不活性気体流中で７時間にわたって不連続で活性化し、０．１ｍｍの水柱の燃焼排気側において低圧で０．７５ｋｇ／時の水蒸気を添加しながら、そして全加熱キルン長に対して９２０℃の製品温度でこの製品をキルン１回転当り８回循環する。【００２４】  ０．７５ｋｇ／時の合計水蒸気量をこの活性化キルンの中に以下のように計量注入する：
キルン長の１７％にわたって０．１１ｋｇ／時の水蒸気
キルン長の４３％にわたって０．１５ｋｇ／時の水蒸気
キルン長の５４％にわたって０．２３ｋｇ／時の水蒸気
キルン長の６５％にわたって０．１５ｋｇ／時の水蒸気
キルン長の８３％にわたって０．１１ｋｇ／時の水蒸気【００２５】  キルン長をビーズ投入側から測定する。次に、製造された高性能吸着剤を冷却し、そして０．３１５ｍｍと０．８ｍｍの間のサイズの粒度区分として篩分けする。【００２６】  本発明で使用される球状の高性能吸着剤は、以下の細孔分布により特徴付けられる微細構造を有する：
細孔直径ミクロ細孔（Åオングストローム）    細孔容積（ｃｍ２／ｇ）
全ミクロ細孔容積の細孔容積含量（％）
４０−２０                            ０．０３１
５．０
２０−１０                            ０．１１４
１８．７
１０−８                              ０．０９
１４．８
８−５                                ０．２４９
４０．８
５−０                                ０．１２６
２０．７【００２７】  測定可能なダスト含量、すなわち０．０４ｍｍよりも小さい粒子は１％未満である。残りの粒度分布は以下の通りである：
０．７−０．６３ｍｍ            ０．２％
０．６３−０．５ｍｍ          １２．３％
０．５−０．４ｍｍ            ７８．２％
０．４−０．３１５ｍｍ          ９．３％【００２８】  本発明で使用される球状の高性能吸着剤は、活性炭に特有の以下の品質パラメータにより特徴付けられる：
沈降重量                              ５８５ｇ／ｌ
灰分                                  １．９％
ヨウ素価                              １３８８ｍｇ／ｇ
メチレンブルー                        ２８ｍｌ
ＢＥＴ表面積                          １４０９ｍ２／ｇ
破壊強度                              １００％
動的硬さ                              １００％
摩耗強度                              １００％
再生損失（１０回の再生サイクル後）    １．５％【００２９】  次に、単層被覆により高充填密度を生じるように、本発明による球状の高性能吸着剤５００ｇを織物に塗布する。次式による吸着速度定数により特徴付けられる試験物質（化学戦剤に対する参照物質）と比較して、使用する高性能吸着剤の効率を測定する：
λ＝２．３．．ｌｇｃｏ／ｃｔａ−１
ａ＝吸着剤試料の重量
ｃｔ＝吸着時間後の試験物質の濃度
ｃｏ＝試験物質の初期濃度
ｌｇ＝対数【００３０】  参照製品と比較した測定結果を表１に示す：【００３１】
【表１】
2005518465.tif 000002
【実施例２】
【００３２】  バイオフィルタ設備に対するこの球状の高性能吸着剤の適合性を実験室バイオリアクタで試験する。これに対しては、実施例１に示す製品をこのリアクタチャンバの中に充填し、３．７×１０９細胞／ｇベース材料までの装入量の微生物により固定化する。次に、２０ｌ／時の５００ｍｇ／ｍ３のトルエン濃度の湿排気をこの固定化した高性能吸着剤の上に送る。得られる分解能力と９０％の効率のチャンバ装入を表４に表す。【００３３】
【表４】
2005518465.tif 000003
【００３４】  本発明による活性炭ビーズは、電磁アシストインパクト衝突（ＭＡＩＣ）を介して反応性ナノ粒子と結合されて、マルチファンクション粒子を形成することが好ましい。本発明の一態様による反応性−吸着性マルチファンクション防護微粒子は、その使用および製造中における取扱いが容易な形状で、化学的および生物的の両方の防護性能を有するという優位性がある。【００３５】反応性ナノ粒子はマンハッタンＫＳのナノスケール・マテリアル・インク（Ｎａｎｏｓｃａｌｅ  Ｍａｔｅｒｉａｌ  Ｉｎｃ．）により供給される。好ましいことに、ナノ粒子は微生物の有機堆積物（デトリタス）／排泄物と反応する能力を有しながらも、近くの活性炭を汚染するような酸化剤または他の薬剤を同時に発することがない。しかしながら、ナノ粒子はそれ自体として取り扱うには小さすぎる。効果的な取扱いのために、ナノ粒子を集めて、成分原子／イオンの表面体積比を維持し且つ製造工程中の取扱いを容易にするポップコーン形状のより大きな集合体とすることが好ましい。【００３６】  ナノ粒子の性質により、本発明によるマルチファンクション微粒子はまた、たとえばビーズの反応／吸収性能を損なわずにたとえば生物的防護を有効に与える能力を持っている。より具体的には、マルチファンクション微粒子は、微生物の有機堆積物（デトリタス）／排泄物と反応しながらも、ナノ粒子がその中に埋め込まれている近くの活性炭を汚染するような他の薬剤を同時に発することがない能力を有するナノ粒子よりなる。【００３７】  ＭＡＩＣ処理は活性炭ビーズの表面をより小さな反応性−吸着性ナノ粒子に埋め込む。より具体的には、ＭＡＩＣは電磁誘導衝撃処理を同時シーブ（ふるい）と組み合わせて用いる処理であり、これによりナノ粒子の塊状体を、それがトポグラフ埋め込み（ｔｏｐｏｇｒａｐｈｉｃａｌ  ｉｍｂｅｄｄｉｎｇ）並びに微粒子イオンとナノ微粒子直近のカーボンビーズの表面／細孔分子との間のファンデルワールス（ｖａｎ  ｄｅｒ  Ｗａａｌｓ）力により所定位置に保持されているところのカーボンビーズ表面に埋め込む。【００３８】  ＭＡＩＣ処理はビーズ表面内またはその上にナノ粒子を埋め込み、これにより特異的なマルチファンクション微粒子を生成する。すなわち、活性炭の急速吸収キネティクスを反応性ナノ粒子テクノロジーの破壊−吸着−生物致死特性と有意に結合させる反応性−吸収性防護微粒子が生成される。得られたビーズはしたがって、共同作用的な少なくとも２つの異なる能力を備えたハイブリッドである。【００３９】  たとえばビーズは浸透性ファブリック、網状発泡体、ろ過媒体などに組み込むことができる。本発明による反応性−吸着性ビーズを組み込んだ織編物は、ウイルス、バクテリア、胞子形成バクテリア、菌界（ｆｕｎｇｉ）、単細胞動物（ｐｒｏｔｏｚｏａ）などの生物戦剤または感染性微生物からの防護を与えることができる。反応性−吸着性ビーズの優れた能力は、軍により用いられてきた伝統的な織編物における活性炭に代わって、古典的な化学戦剤から兵士を防護することができる。【００４０】  ナノ粒子の化学的性質はある種の生成形態（たとえばＭｇＯ）において本質的には水溶性であるが、不溶性であるが故に反応性を損��わない保護被膜を備えた他の形態も提供されており、これを用いて本発明によるマルチファンクション微粒子を生成することができる。ナノ粒子のさらに別の形態には、たとえばナノ粒子ＣａＯ、ＴｉＯ２、およびナノスケール・マテリアル・インク（Ｎａｎｏｓｃａｌｅ  Ｍａｔｅｒｉａｌ  Ｉｎｃ．）により作られる他の無機体が含まれ得る。【００４１】  一つの例においては、重量で０．５、１．０および２．０％の濃度の酸化マグネシウム（ＭｇＯ）ナノ粒子をＡｍｂｅｒｓｏｒｂ  Ｒ−１５００カーボンビーズ（ローム・アンド・ハース社（Ｒｏｈｍ  ＆  Ｈａａｓ）製）上に装填した。比較の目的およびコントロールとしての使用のために、ＡｍｂｅｒｓｏｒｂカーボンをＭＡＩＣシステムにおいてナノ粒子の添加無しで加工した。処理試料の肉眼観察は、このＡｍｂｅｒｓｏｒｂカーボン上でのＭｇＯの良好な付着と分布を示した。図１は、非処理Ａｍｂｅｒｓｏｒｂビーズの例示のＳＥＭ顕微鏡写真を示す。図２は、本発明の態様により１％のＭｇＯナノ粒子を装填したＡｍｂｅｒｓｏｒｂビーズの例示のＳＥＭ顕微鏡写真を示す。図２に図示したこの生成処理粒子は、「レーズン」がその表面中に部分的に埋め込まれ、一部露出した、球状の「クッキー」の外観を有する。【００４２】  ＭＡＩＣ処理は、ＣａｒｂｏＴｅｘ（登録商標）活性炭ビーズのみならず呉羽ブランドおよびＡｍｂｅｒｓｏｒｂブランドのカーボンビーズにナノ粒子を装填するためにも使用可能であることに注目すべきである。好適な実施形態において、ＭＡＩＣ処理工程を用いてＧｅｎｔｅｘ活性炭を処理すると、有利なことに、取扱いを円滑にする効果的な形態でビーズが得られ、付与されたナノ粒子の存在による化学反応性および生物致死性に加えてカーボンの超吸着能が組み合わされた特性を誇る。このようなものでなければ、ナノ粒子はそれ自体として取り扱うことが困難である。このような所望の特性は、用いられる前駆イオン交換樹脂ビーズに基づいてサイズ調整可能である肉眼視可能な寸法（たとえば約０．４ｍｍ径）の一つの球形体として有利に実現される。【００４３】  生物致死的反応および化学吸着による防護とともに吸着血液製剤の中和を目的とする好適な実施形態において、カーボンＣａｒｂｏＴｅｘビーズは最初にウエットラーリゼーション（ｗｅｔｔｌｅｒｉｚｅｄ）された後、その上にナノ粒子を装填するように処理される。好適なカーボンビーズを用いるとき、この処理は、カーボンの超吸着能、血液剤の化学作用に対する金属イオンの親和性および化学反応性・生物致死性のナノ粒子体（通常は単独では物理的取扱いが困難であるがここではカーボンビーズ担体に支持されている）の各性能を結合して、一つの肉眼視可能な寸法（たとえば約０．４ｍｍ径であるが、用いられる前駆イオン交換樹脂ビーズの寸法選定に応じて任意にサイズ調整可能）の球形体に組み入れることができる。ナノ粒子はあらゆる種類、形状または形態の活性炭の中／上に装填可能であることに注目すべきである。本発明のこの観点による実施形態が、同時に出願され、米国特許出願番号      を有し、代理人整理番号１０１−４６Ａ−カーボンビーズおよび金属イオンと表記されている「反応性−吸着性防護材料および使用方���」と題する同時係属中の米国特許出願に開示されている。この同時出願された出願の完全な開示は、参照により本明細書に組み込まれる。この実施形態において、活性炭吸着剤が金属イオンとともに装填される。この製品をさらに本発明により防護的ナノ粒子で処理することができる。この出願に用いられるように、「装填」という用語は、パーフュージョン（拡散）処理またはインフュージョン（注入）処理またはウエットラーリゼーション（Ｗｅｔｔｌｅｒｉｚａｔｉｏｎ）処理により金属イオンを活性炭吸着剤上に配置することを意味している。【００４４】  有利なことに、本発明は全体として、紛状の反応性、吸着性または防護性の材料を、該粉体の有効表面積を維持しながら取扱い容易な形態に変換するための方法を提供する。本発明は、活性炭の急速吸着キネティクスを反応性ナノ粒子テクノロジーの破壊的吸着性能と結合した反応性−吸着性防護微生物であり、したがって化学的のみならず生物的な防護も与える。このマルチファンクションビーズは、我々が伝統的にカーボンビーズを取扱うのと同様にして取り扱うことができ、選択された接着剤の伝統的使用やホットメルト工程などを通じて織編物、ウエブ、繊維などに接着して化学／血液／生物特性を発揮するロール状またはウエブベッド状の積層体を生成することができる。本発明の一つの観点によるマルチファンクションビーズは、浸透性ファブリック、網状発泡体およびろ過媒体に組み込むことができるが、これらは限定的ではないということに注目すべきである。【００４５】  用いられる活性炭基材は、その成分や由来にかかわらず球形であることを必ずしも要しないが、好ましくは十分な硬度を持ち且つＭＡＩＣ処理に用いられるのに適した大きさであるということに注目すべきである。本発明による反応性−吸着性マルチファンクション防護用微粒子は、たとえば、球形、非球形、細片状あるいは粉体そのものであっても良い。【００４６】  加えて、ナノ粒子のカーボン表面上への装填ないし濃縮を調整してアドオン微粒子を増大または減少させることができることにも注目すべきである。カーボンに一旦埋め込まれると、反応性−吸着性ナノ粒子は永続的に接合される。【００４７】  このナノ粒子は、高化学反応性をもたらす高表面積および独特の形態を有する原子と分子の環境的に安定なナノメーターサイズのクラスタを好ましくは含む。本発明により使用される反応性／吸着性粒子状物質は、好ましくは、約１ｎｍから約２００ｎｍのサイズのクラスタから形成される無機の反応性ナノ粒子である。【００４８】  防護用途に使用される反応性ナノ粒子は、化学物質と微生物を破壊的に吸着するように特に設計される。特に、ナノ粒子は、分子結合を破壊して、無害な最終製品を生じることにより危害を加える化学物質を吸着し、次に無毒化する。同様に、この反応性／吸着性ナノ粒子は、細胞膜を攻撃し、そして重要な機能性タンパクまたはＤＮＡを酸化することにより微生物を殺すか、あるいは不活性化することができる。【００４９】  使用してもよい例示のナノ粒子は、金属酸化物複合物を粉末のナノ粒子の形で含む。これらの金属酸化物複合物は、表面上に酸素イオン部分を有し、反応性原子がこれらの表面酸素イオンと相互���用するか、あるいは化学吸着する金属酸化物ナノ粒子を含む。例えば、この金属酸化物ナノ粒子は、Ｍｇ、Ｔｉ、Ｃａ、Ａｌ、Ｓｎ、Ｆｅ、Ｃｏ、Ｖ、Ｍｎ、Ｎｉ、Ｃｒ、Ｃｕ、Ｚｎ、Ｚｒまたはこれらの混合物の酸化物からなる群から選ばれてもよい。例えば、この金属酸化物ナノ粒子は、ＭｇＯ、ＴｉＯ２、ＣａＯ、Ａｌ２Ｏ３、ＳｎＯ２、Ｆｅ２Ｏ３、ＦｅＯ、ＣｏＯ、Ｖ２Ｏ５、ＭｎＯ３、ＮｉＯ、Ｃｒ２Ｏ３、ＣｕＯ、ＺｎＯ、ＺｒＯ２およびこれらの混合物を含んでもよい。水酸化物の金属錯体、水和物の金属錯体並びにポリオキソメタレート（ＰＯＭ）からできているナノ粒子も好適である。この段落で挙げたナノ粒子の一部をさらに加工して、例えば反応性ハロゲン原子、アルカリ金属原子または第２の異なる金属酸化物を含むようにしてもよい。代替の加工は、溶解せず、これらを防水性とせしめる防護コーティングをナノ粒子にもたらすことができる。これらの進歩した加工工程は、米国特許第６，０５７，４８８号、第５，９１４，４３６号、第５，９９０，３７３号、第５，７１２，２１９号、第６，０８７，２９４号、第６，０９３，２３６号、第５，７５９，９３９号および第６，４１７，４２３号に、また公開された米国特許出願２００２／００３５０３２に開示されており、全体の開示が参照により本明細書に組み込まれる。これらの製品のいずれも本発明による多機能性防護製品に組み込まれてよい。【００５０】  有利なこととして、この反応性／吸着剤ナノ粒子は、このように、
ａ）化学物質を崩壊、分解あるいは中和する（例えば反応性／吸着性ナノ粒子）こと、
ｂ）生物致死剤として作用し、微生物を殺すこと、
ｃ）化学物質を中和し、同時に生物致死剤として作用する（例えば、反応性／吸着性ナノ粒子、例えばＭｇＯナノ粒子など）こと、
が可能である。これらのナノ粒子は環境保護の目的で増強あるいは変成されてもよい。【００５１】  このように、本発明により好ましくは使用されるナノ粒子は、化学吸着性ナノ粒子、化学反応性ナノ粒子、および生物致死的反応性ナノ粒子の少なくとも１つを含む。さらには、本発明により使用されるナノ粒子は、好ましくは、従来のナノ粒子に対しての少なくとも約７０ｍ２／ｇから、さらに進歩したナノ粒子に対しての少なくとも約１２００ｍ２／ｇ以上までの、ブルナウアー・エメット・テラー（ＢＥＴ）多点表面積を有し、そして少なくとも約４５オングストロームから少なくとも約１００オングストロームの平均細孔径を有する。【００５２】  ナノ粒子をカーボン上またはその内部に埋め込むために本発明により好適に用いられるＭＡＩＣ処理は、ピーニング（ｐｅｅｎｉｎｇ）法によって大きな粒子に小さな粒子をコーティングすることを含む。小さなサイズの粒子と大きなコア粒子とを小さな振動磁石のアセンブリに加えることにより、直ちに小さな粒子が大きなコア粒子上にコーティングされる。この方法は、磁石を製品から１００−６００ポンド／時の速度で離すことによる連続法である。【００５３】  有利なこととして、ＭＡＩＣ処理は接着剤の必要性をなくし、したがって閉塞または反応性−吸着性ナノ粒子との不所望の化学反応の可能性およびその懸念を最小限に抑える。【００５４】  ＭＡＩＣ処理はさらに下記米国特許第５０３２２０９号、第６０４５６５０号、第６０３７０１９号、第５６２０６４３号、第５９６２０８２号、第４５６９８９５号および第５６９０７０５号にも記載されており、これらの全内容が参照によりここに組み込まれる。【００５５】  本発明により使用されるナノ粒子は、防護用の性質を有する粒子、すなわち防護性ナノ粒子または防護性ナノ粒子体である。この用途の目的には、用語「防護性ナノ粒子」は、ナノ粒子の以下の３つの特定のタイプの１つ以上を含む：化学吸着性ナノ粒子；化学反応性ナノ粒子；および生物致死的反応性ナノ粒子。【００５６】  防護性ナノ粒子は、金属含有ナノ粒子または金属含有ナノ結晶である。この金属は、金属酸化物、金属水酸化物、金属水和物、ＰＯＭとして存在する。防護用特性を増強するために、このような金属含有防護剤を金属酸化物、Ｉ族金属、ＩＡ族金属、反応性ハロゲン、金属硝酸塩、ＳＯ２、ＮＯ２、またはオゾンの１つ以上と組み合わせてもよい。【００５７】  粉末まで磨砕されたバルク金属含有粒子は、この磨砕粉末が従来の表面形状を有するために、本発明により使用されるナノ粒子の防護用特性を有しないことを特記しなければならない。粉末を見掛け上同一のサイズ範囲にあるナノ粒子と区別するために、本発明による防護剤は、微粉砕されたナノ粒子または微粉砕されたナノ結晶と呼ばれる。防護性ナノ粒子は１ｎｍから２００ｎｍサイズのナノ粒子クラスタから形成される。これらのクラスタはファンデルワールス力により一緒にくっつき、それゆえ多くの識別可能な構成部分を有する。磨砕粉末はまったく単一の物体であり、均一な外部表面を持つ。これと対照的に、このナノメーターサイズのクラスタが一緒にくっつく場合、元の表面積の多くは保存され、従来の防護性ナノ粒子に対し���は少なくとも約７０ｍ２／ｇのブルナウアー・エメット・テラー（ＢＥＴ）多点表面積を、そして最近のものに対しては少なくとも１２００ｍ２／ｇの表面積を有する。これらの表面は、４５オングストロームから１００オングストロームの平均細孔径を有する細孔を含有する。【００５８】  構造、表面積および細孔サイズはナノ粒子に防護用特性を付与するが、これらの構造的特徴が有形の防護用フィルタ前駆体の中にナノ粒子を組み込む過去の試みも妨げてきた。不成功であった試みは、ファンデルワールス力をコントロールすることができず、過度の塊化を生じることの、あるいは接着あるいは保持手段をコントロールすることができず、有用な表面積または細孔の閉塞を生じることの結果であった。本発明は、化学吸着性、化学反応性または生物致死的反応性の１つ以上を容易に組み込むために、ナノ粒子を柔軟な方法で使用する製品および方法に関する。【００５９】  本発明により使用されるナノ粒子は、防護用の性質を有する粒子、すなわち防護性ナノ粒子または防護性ナノ粒子体である。この用途の目的には、用語「防護性ナノ粒子」は、ナノ粒子の以下の３つの特定のタイプの１つ以上を含む：化学吸着性ナノ粒子；化学反応性ナノ粒子；および生物致死的反応性ナノ粒子。【００６０】  防護性ナノ粒子は、金属含有ナノ粒子または金属含有ナノ結晶である。この金属は、金属酸化物、金属水酸化物、金属水和物、ＰＯＭとして存在する。防護用特性を増強するために、このような金属含有防護剤を金属酸化物、Ｉ族金属、ＩＡ族金属、反応性ハロゲン、金属硝酸塩、ＳＯ２、ＮＯ２、またはオゾンの１つ以上と組み合わせてもよい。【００６１】  粉末まで磨砕されたバルク金属含有粒子は、この磨砕粉末が従来の表面形状を有するために、本発明により使用されるナノ粒子の防護用特性を有しないことを特記しなければならない。粉末を見掛け上同一のサイズ範囲にあるナノ粒子と区別するために、本発明による防護剤は、微粉砕されたナノ粒子または微粉砕されたナノ結晶と呼ばれる。防護性ナノ粒子は１ｎｍから２００ｎｍサイズのナノ粒子クラスタから形成される。これらのクラスタはファンデルワールス力により一緒にくっつき、それゆえ多くの識別可能な構成部分を有する。磨砕粉末はまったく単一の物体であり、均一な外部表面を持つ。これと対照的に、このナノメーターサイズのクラスタが一緒にくっつく場合、元の表面積の多くは保存され、従来の防護性ナノ粒子に対しては少なくとも約７０ｍ２／ｇのブルナウアー・エメット・テラー（ＢＥＴ）多点表面積を、そして最近のものに対しては少なくとも１２００ｍ２／ｇの表面積を有する。これらの表面は、４５オングストロームから１００オングストロームの平均細孔径を有する細孔を含有する。【００６２】  構造、表面積および細孔サイズはナノ粒子に防護用特性を付与するが、これらの構造的特徴が有形の防護用フィルタ前駆体の中にナノ粒子を組み込む過去の試みも妨げてきた。不成功であった試みは、ファンデルワールス力をコントロールすることができず、過度の塊化を生じることの、あるいは接着あるいは保持手段をコントロールすることができず、有用な表面積または細孔の閉塞を生じることの結果であった。本発明は、化学吸着性、化学反応性または生物致死的反応性の１つ以上を容易に組み込むために、ナノ粒子を柔軟な方法で使用する製品および方法に関する。【００６３】  本発明の例示の実施形態を本明細書に述べたが、本発明はこれらの明確な実施形態に限定されるものでないこと、および当業者ならば本発明の範囲または精神から逸脱せずに種々の他の変更および変型をこれらの実施形態中で用いてもよいことを理解するべきである。例えば、実質的に同一の方法で実質的に同一の機能を果たして、同一の結果を与えるカーボンビーズ、金属イオン、ナノ粒子および方法の工程および基材材料の少なくとも１つのすべての組み合わせは、本発明の範囲内にあるということを明白に意図している。さらには、本発明のいかなる開示された形または実施形態もいかなる他の開示あるいは記述あるいは示唆された形または用途方法の適合性の一般的事項として組み込んでもよいことを認識すべきである。それゆえ、添付の特許請求の範囲により示される通りに限定されることを意図する。
【図面の簡単な説明】
【００６４】
【図１】非処理カーボンビーズの例示のＳＥＭ顕微鏡写真を示す図である。
【図２】本発明の態様による１％のＭｇＯ粒子を装填したカーボンビーズの例示のＳＥＭ顕微鏡写真を示す図である。
【図１】
2005518465.tif 000004
【図２】
2005518465.tif 000005
【国際調査報告】
2005518465.tif 000006